(57)【要約】【課題】基材からホトレジストや処理残留物などの残留物を除去するための組成物であり、やはり該組成物に暴露されることのある金属を不所望のほど腐食させることなく、それらの残留物を選択的に除去することができる組成物と方法を提供すること。【解決手段】本発明の組成物は、有機アミン、随意的な有機溶媒、及び少なくとも約０．５質量％のタンニン酸もしくはその塩又はその両方を含む。本発明の方法は、残留物を有する基材を本発明の組成物と接触することを含む。【選択図】なし【特許請求の範囲】
【請求項１】
有機アミン、随意的な有機溶媒、及び少なくとも約０．５質量％のタンニン酸もしくはその塩又はその両方、を含む、残留物を除去するための組成物。
【請求項２】
約０．５〜約２５質量％のタンニン酸もしくはその塩又はその両方を含む、請求項１記載の組成物。
【請求項３】
約０．５〜約１０質量％のタンニン酸もしくはその塩又はその両方を含む、請求項１記載の組成物。
【請求項４】
約０．５〜約５質量％のタンニン酸もしくはその塩又はその両方を含む、請求項１記載の組成物。
【請求項５】
有機溶媒を含む、請求項１記載の組成物。
【請求項６】
前記有機アミンがヒドロキシルアミンを含む、請求項１記載の組成物。
【請求項７】
前記有機アミンが、式ＮＲ1Ｒ2Ｒ3で表される少なくとも１種のアミン（式中、各Ｒ1、Ｒ2、Ｒ3は個々に、Ｈ、脂肪族基、エーテル基、アミノ基及びアリール基、そしてＮ複素環式基からなる群より選ばれ、当該Ｎ複素環式基は随意に、Ｎ、Ｏ及びＳからなる群より選ばれる少なくとも１つの追加のヘテロ原子を環中に含有する）、あるいは式［ＮＲ4Ｒ5Ｒ6Ｒ7］ＯＨで表される少なくとも１種の第四アンモニウム化合物（式中、Ｒ4、Ｒ5、Ｒ6、Ｒ7のおのおのは個々にアルキル基である）を含む、請求項１記載の組成物。
【請求項８】
ヒドロキシルアミンを更に含む、請求項７記載の組成物。
【請求項９】
前記有機アミンがアミノアルキルモルホリンを含む、請求項１記載の組成物。
【請求項１０】
前記有機アミンがアミノプロピルモルホリンを含む、請求項９記載の組成物。
【請求項１１】
ヒドロキシルアミンを更に含む、請求項９記載の組成物。
【請求項１２】
前記有機溶媒がプロピレングリコールを含む、請求項５記載の組成物。
【請求項１３】
前記有機溶媒がアルカノールアミンを含む、請求項５記載の組成物。
【請求項１４】
前記有機溶媒がジメチルスルホキシドを含む、請求項５記載の組成物。
【請求項１５】
水を更に含む、請求項１記載の組成物。
【請求項１６】
ｐＨが少なくとも７である、請求項１記載の組成物。
【請求項１７】
ｐＨが少なくとも約９である、請求項１記載の組成物。
【請求項１８】
ｐＨが約１０〜約１２である、請求項１記載の組成物。
【請求項１９】
基材からホトレジストもしくはエッチング残留物又はその両方を除去するための方法であって、当該基材を、有機アミンと、随意的な有機溶媒と、そして少なくとも約０．５質量％のタンニン酸もしくはその塩又はその両方とを含む組成物と接触させることを含む除去方法。
【請求項２０】
ホトレジストを基材上に塗布すること、
リソグラフィーにより当該ホトレジストにパターンを画定すること、
当該パターンを当該基材へ転写すること、
当該基材を、有機アミンと、随意的な有機溶媒と、そして少なくとも約０．５質量％のタンニン酸もしくはその塩又はその両方とを含む組成物と接触させることにより、当該基材からホトレジストもしくはエッチング残留物又はその両方を除去すること、
を含むパターン画定方法。
【発明の詳細な説明】
【背景技術】
【０００１】
マイクロエレクトロニクス構造体の製作には多数の工程が関連している。集積回路を製作する製造スキームでは、時により、半導体のいろいろな表面の選択エッチングが必要とされる。従来より、材料を選択的に除去するための、多数の種々様々なタイプのエッチングプロセスが、程度の差はあれうまく利用されてきた。更に、マイクロエレクトロニクス構造体内のいろいろな層の選択的エッチングは、集積回路製作プロセスにおける重要であり且つ鍵を握る工程であると考えられている。
【０００２】
反応性イオンエッチング（ＲＩＥ）は、ますます、ビア、金属配線及びトレンチ形成の際のパターン転写のための最適なプロセスになっている。例えば、配線末端の多数の層を必要とする最先端のＤＲＡＭやマイクロプロセッサなどの複雑な半導体デバイスは、ビア、金属配線及びトレンチ構造を作るのにＲＩＥを利用している。ビアは、層間絶縁膜を通して、シリコン、シリサイド又は金属配線の１つのレベルと次のレベルの配線とを連絡するのに使用される。金属配線は、デバイスの配線として使用される導電性の構造体である。トレンチ構造は金属配線構造体の形成で使用される。ビア、金属配線及びトレンチ構造は主として、例えばＡｌ、Ａｌ／Ｃｕ、Ｃｕ、Ｔｉ、ＴｉＮ、Ｔａ、ＴａＮ、Ｗ、ＴｉＷ、シリコンなどの金属及び合金、あるいは例えばタングステン、チタン又はコバルトのシリサイドなどのシリサイドを露出させる。ＲＩＥプロセスは一般に、残留物（複雑な混合物の）を残し、そしてそれは、再スパッタされた酸化物質と、そしてまたことにより、ビア、金属配線又はトレンチ構造をリソグラフィーで画定するのに使われるホトレジスト及び反射防止コーティングからの有機物質を含むことがある。
【０００３】
腐食防止剤は、例えばアルミニウム及びチタンなどのような比較的敏感な金属を含めた金属を保護するために、ホトレジスト剥離剤とエッチング残留物除去剤で用いられる代表的な成分である。デバイス上のこれらの露出された金属の腐食は、電気的な故障と収益の喪失を招きかねない。更に、ますます小さな形状への動きは、防止剤の選定をますますより重要なものにしている。形状が小さくなるにつれて、許容できる金属の損失に対する制限もそうなってくる。
【０００４】
腐食防止剤を選ぶもう一つの要素は、環境上及び健康上の関心事に影響されることがある。政府機関及び／又は産業界の規制は、特定の化学物質を使用することにますます厳しくなっている。このため、化学物質製造業者はもっと環境に優しい又は「地球に優しい」化学物質を探し求めるようになっている。
【発明の開示】
【発明が解決しようとする課題】
【０００５】
従って、例えば、残留ホトレジスト及び／又は処理残留物など、例として環境問題を考慮しながら感知される程度に金属回路を腐食せずにプラズマ及び／又はＲＩＥを使用する選択エッチングに由来する残留物、などのような残留物を除去することができるクリーニング組成物と方法を提供することが望ましい。
【課題を解決するための手段】
【０００６】
ここに開示される組成物は、基材からホトレジストや処理残留物などの残留物を、やはり該組成物に暴露されかねない金属を不所望のほど腐食させることなく、選択的に除去することができる。
【０００７】
一つの側面において、有機アミンと、そして随意に有機溶媒を含み、そして少なくとも約０．５重量％のタンニン酸及び／又はその塩を含む、残留物を除去するための組成物が提供される。
【０００８】
やはりここに開示されるのは、基材からホトレジスト及び／又はエッチング残留物を含めた残留物を除去するための方法であって、基材をここに記載された組成物と接触させることを含む残留物除去方法である。
【発明を実施するための最良の形態】
【０００９】
例えばホトレジスト等の残留物、及び／又は、エッチング、特に反応性イオンエッチングにより発生する残留物などの処理残留物を、選択的に除去するための組成物とこの組成物を使用する方法が提供される。マイクロ電子デバイスにとって有用な基材等の物品に関係するクリーニングプロセスでは、除去する代表的な汚染物として、例えば、露光されたホトレジスト材料、ホトレジスト残留物、紫外線又はＸ線で硬化したホトレジスト、Ｃ−Ｆ含有ポリマー、低及び高分子量のポリマー、及びその他の有機エッチング残留物等の有機化合物や、金属酸化物、ＣＭＰスラリーからのセラミック粒子、及びその他の無機エッチング残留物等の無機化合物や、有機金属残留物及び金属有機化合物等の金属含有化合物や、イオンを含む及び中性の、軽質及び重質の無機（金属）種や、湿分や、そして例えば平坦化やエッチングプロセスなどの処理によって発生する粒子を含めた、不溶性物質、を挙げることができる。一つの特定の態様では、除去される残留物は、反応性イオンエッチングで作られる残留物のような処理残留物である。
【００１０】
更に、ホトレジスト及び／又は処理残留物は一般に、金属、シリコン、シリケート及び／又は層間絶縁膜材料、例えば被着したシリコン酸化物及び、ＨＳＱ、ＭＳＱ、ＦＯＸ、ＴＥＯＳそしてスピンオンガラスなどの誘導された（ｄｅｒｉｖｉｔｉｚｅｄ）シリコン酸化物など、及び／又は高ｋ材料、例えばハフニウム、シリケート、酸化ハフニウム、バリウムストロンチウムチタン（ＢＳＴ）、Ｔａ2Ｏ5及びＴｉＯ2なども含む物品に存在し、ホトレジスト及び／又は残留物も、金属、シリコン、シリケート、層間絶縁膜材料及び／又は高ｋ材料も、ともにクリーニング組成物と接触しがちである。
【００１１】
ここに開示される組成物と方法は、金属の腐食を著しく生じさせることなく、残留物を除去するようにする。一部の態様では、基材は、金属、例えば銅、銅合金、チタン、窒化チタン、タンタル、窒化タンタル、タングステン、チタン／タングステン、アルミニウム及び／又はアルミニウム合金等を含むことができるが、金属はそれらに限定はされない。ここに開示される組成物は、有機アミンと、随意的に有機溶媒を含むことができ、且つ少なくとも約０．５質量％のタンニン酸及び／又はその塩を含むことができる。一部の態様では、組成物は、約０．５〜約２５％のタンニン酸及び／又はその塩、あるいは０．５〜約１０％のタンニン酸及び／又はその塩、あるいは約０．５〜約５％のタンニン酸及び／又はその塩を含有することができる。タンニン酸の一般的構造は、中心のポリオール（一般にＤ−グルコース）のヒドロキシル基に部分又は完全エステル化によりフェノール基（例えば没食子酸など）が結合したものである。分子量は、結合したフェノール基の数に応じて変動する。塩の例には、アンモニアとアミン塩が含まれる。組成物は一般に、ｐＨが少なくとも７であり、より一般には７より高く、更に一般には少なくとも９であり、なお一層一般的には約１０〜１２である。
【００１２】
ここに開示される組成物には、１種以上の有機溶媒を加えてもよい。これらの溶媒は、単独で又は組み合わせで使用することができる。一部の代表的な有機溶媒の例は、プロピレングリコール、トリプロピレングリコールメチルエーテル、１，４−ブタンジオール、プロピレングリコールプロピルエーテル、ジエチレングリコールｎ−ブチルエーテル（例えば商品名Ｄｏｗａｎｏｌ  ＤＢで商業的に入手できるもの）、ヘキシルオキシプロピルアミン、ポリ（オキシエチレン）ジアミン及びテトラヒドロフルフリルアルコール（ＴＨＦＡ）、ジメチルアセトアミド（ＤＭＡＣ）、モノエタノールアミン、ｎ−メチルエタノールアミン、ホルムアミド、ｎ−メチルホルムアミド、γ−ブチロラクトン、Ｎ−メチルピロリドン、などである。なお別の溶媒として、二価及び多価アルコール類、例えばジオール及びポリオール、例として（Ｃ2〜Ｃ20）アルカンジオール及び（Ｃ3〜Ｃ20）アルカントリオールなどや、環状アルコール及び置換アルコールが挙げられる。これらの有機極性溶媒の特別の例は、プロピレングリコール、テトラヒドロフルフリルアルコール（ＴＨＦＡ）、ジアセトンアルコール、及び１，４−シクロヘキサンジメタノールである。
【００１３】
一部の態様では、有機溶媒はグリコールエーテルでよい。グリコールエーテルは一般に水混和性であり、そしてそれには、グリコールモノ（Ｃ1〜Ｃ6）アルキルエーテルやグリコールジ（Ｃ1〜Ｃ6）アルキルエーテル、限定されずに例を挙げると（Ｃ1〜Ｃ20）アルカンジオール、（Ｃ1〜Ｃ6）アルキルエーテル、及び（Ｃ1〜Ｃ20）アルカンジオールジ（Ｃ1〜Ｃ6）アルキルエーテルなど、を含めることができる。グリコールエーテルの例は、エチレングリコールモノメチルエーテル、エチレングリコールモノエチルエーテル、エチレングリコールモノブチルエーテル、エチレングリコールジメチルエーテル、エチレングリコールジエチルエーテル、ジエチレングリコールモノメチルエーテル、ジエチレングリコールモノエチルエーテル、ジエチレングリコールモノプロピルエーテル、ジエチレングリコールモノイソプロピルエーテル、ジエチレングリコールモノブチルエーテル、ジエチレングリコールモノイソブチルエーテル、ジエチレングリコールモノベンジルエーテル、ジエチレングリコールジメチルエーテル、ジエチレングリコールジエチルエーテル、トリエチレングリコールモノメチルエーテル、トリエチレングリコールジメチルエーテル、ポリエチレングリコールモノメチルエーテル、ジエチレングリコールメチルエチルエーテル、トリエチレングリコールエチレングリコールモノメチルエーテルアセテート、エチレングリコールモノエチルエーテルアセテート、プロピレングリコールモノメチルエーテル、プロピレングリコールジメチルエーテル、プロピレングリコールモノブチルエーテル、プロピレングリコールモノプロピルエーテル、ジプロピレングリコールモノメチルエーテル、ジプロピレングリコールモノプロピルエーテル、ジプロピレングリコールモノイソプロピルエーテル、ジプロピレングリコールモノブチルエーテル、ジプロピレングリコールジイソプロピルエーテル、トリプロピレングリコールモノメチルエーテル、１−メトキシ−２−ブタノール、２−メトキシ−１−ブタノール、２−メトキシ−２−メチルブタノール、１，１−ジメトキシエタン、及び２−（２−ブトキシエトキシ）エタノールである。グリコールエーテルのより一般的な例は、プロピレングリコールモノメチルエーテル、プロピレングリコールモノプロピルエーテル、トリ（プロピレングリコール）モノメチルエーテル、及び２−（２−ブトキシエトキシ）エタノールである。
【００１４】
一部の態様において、組成物は有機アミンを含有することができる。代表的なアミンとしては、式ＮＲ1Ｒ2Ｒ3で表されるもの（式中、各Ｒ1、Ｒ2、Ｒ3は個々に、Ｈ、脂肪族基、エーテル基、アルキルモノアミノ基、アルキルジアミノ基、アルキルトリアミノ基、及びＮ複素環式基からなる群より選ばれ、そしてＮ複素環式基は随意に、Ｎ、Ｏ及びＳからなる群より選ばれる少なくとも１つの追加のヘテロ原子を環中に含有する）、あるいは式［ＮＲ4Ｒ5Ｒ6Ｒ7］ＯＨで表される少なくとも１種の第四アンモニウム化合物（式中、Ｒ4、Ｒ5、Ｒ6、Ｒ7のおのおのは個々にアルキル基である）が挙げられる。好適な脂肪族基には、直鎖又は枝分かれ鎖のアルキル基、アルキレン基、アルキン、アリール、アリール−アルキル、アルキル−アリール及び置換アリール基が含まれる。エーテル基には、炭素原子数が一般に１〜１２のアクリルエーテル基が含まれる。一部のエーテル基の例は、メトキシ、エトキシ、プロポキシ、ブトキシ、イソプロポキシ、イソブトキシ、ｓｅｃ−ブトキシ及びｔｅｒｔ−ブトキシ基である。アミノ基としては、第一、第二及び第三アミンと、また例えばジアミン及びトリアミンなどのより高次のアルキルアミノ官能基を挙げることができる。使用することができるアミンの一部の例は、アミノアルキルモルホリン、例えばアミノプロピルモルホリンなどや、アミノアルキルピペラジン、例えばアミノエチルピペラジンなど、である。
【００１５】
有機アミンのなお更なる例としては、ヒドロキシルアミン、有機アミン、例えば第一、第二又は第三脂肪族アミン、脂環式アミン、芳香族アミン及び複素環式アミンなどや、アンモニア水、そして低級アルキル第四アンモニウム水酸化物が挙げられる。ヒドロキシルアミン類の具体的な例としては、ヒドロキシルアミン（ＮＨ2ＯＨ）、Ｎ−メチルヒドロキシルアミン、Ｎ，Ｎ−ジメチルヒドロキシルアミン、及びＮ，Ｎ−ジエチルヒドロキシルアミンが挙げられる。第一脂肪族アミンの具体的な例としては、モノエタノールアミン、エチレンジアミン、及び２−（２−アミノエチルアミノ）エタノールが挙げられる。第二脂肪族アミンの具体的な例としては、ジエタノールアミン、Ｎ−メチルアミノエタノール、ジプロピルアミン、及び２−エチルアミノエタノールが挙げられる。第三脂肪族アミンの具体的な例としては、ジメチルアミノエタノールとエチルジエタノールアミンが挙げられる。脂環式アミンの具体的な例としては、シクロヘキシルアミンとジシクロヘキシルアミンが挙げられる。芳香族アミンの具体的な例としては、ベンジルアミン、ジベンジルアミン及びＮ−メチルベンジルアミンが挙げられる。複素環式アミンの具体的な例としては、ピロール、ピロリジン、ピロリドン、ピリジン、モルホリン、ピラジン、ピペリジン、Ｎ−ヒドロキシエチルピペリジン、オキサゾール及びチアゾールが挙げられる。その他の態様では、組成物はヒドロキシルアミンを含有することができる。ヒドロキシルアミン類の例は、ヒドロキシルアミン（ＮＨ2ＯＨ）、ジエチルヒドロキシルアミン及びイソプロピルヒドロキシルアミンである。
【００１６】
以下にまとめて掲げるのは、この開示において使用される種々の用語の定義である。これらの定義は、特定の事例において個々にあるいはより大きな群の一部として限定されない限り、この明細書を通して使用される用語に当てはまる。
【００１７】
「アルキル」という用語は、炭素原子数１〜２０、より一般には炭素原子数１〜８の、直鎖又は分岐鎖の不置換炭化水素基を指す。「低級アルキル」という表現は、炭素原子数１〜４のアルキル基を指す。好適なアルキル基の例としては、メチル、エチル及びプロピル基が挙げられる。
【００１８】
「アルケニル」及び「アルキニル」という用語は、炭素原子数が一般に２〜８の直鎖又は分岐鎖の不飽和炭化水素基を指す。
【００１９】
「アリール」という用語は、環の部分に６〜１２の炭素原子を有する単環式又は二環式の芳香族炭化水素基、例えばフェニル、ナフチル、ビフェニル及びジフェニル基などを指し、それらはおのおの置換されていてもよい。
【００２０】
一部の単環式の複素環式基の例は一般に、環中に５又は６の原子を含有し、そしてそれにはモルホリン、ピペラジン、イソチアゾール、イミダゾリン、ピラゾリン、ピラゾリジン、ピリミジン、ピラジンが含まれる。
【００２１】
「アラルキル」又は「アルキルアリール」という用語は、アルキル基に直接結合したアリール基を指し、例えばベンジル又はフェネチル基などである。「置換アリール」又は「置換アルキルアリール」という用語は、例えば１〜４の置換基で置換された、アリール基又はアルキルアリール基を指し、置換基は例えば、アルキル、置換アルキル、ハロゲン、トリフルオロメトキシ、トリフルオロメチル、ヒドロキシ、アルコキシ、アジド、シクロアルキルオキシ、ヘテロシクロオキシ、アルカノイル、アルカノイルオキシ、アミノ、アルキルアミノ、アラールキルアミノ、ヒドロキシアルキル、アミノアルキル、アジドアルキル、アルケニル、アルキニル、アレニル、シクロアルキルアミノ、ヘテロシクロアミノ、ジアルキルアミノ、チオール、アルキルチオ、シクロアルキルチオ、ヘテロシクロチオ、ウレイド、ニトロ、シアノ、カルボキシ、カルボキシアルキル、カルバミル、アルコキシカルボニル、アルキルチオノ、アリールチオノ、アルキルスルホニル、スルホンアミド、アリールオキシ、などである。置換基は、ハロゲン、ヒドロキシ、アルキル、アルコキシ、アリール、置換アリール、置換アルキル又はアラルキルで、更に置換されてもよい。「置換ベンジル」とは、例えば置換アリールについて上にまとめて掲載した基のいずれかで、置換されたベンジル基のことである。
【００２２】
組成物は随意に水を含有してもよく、例えば約４０質量％以下の水、又は約３５質量％以下の水、あるいは約１０質量％以下の水を含有してもよい。それは、例えばヒドロキシアミン水溶液のように、他の構成要素の成分と同時に存在してもよく、あるいはそれは単独で加えてもよい。一部の態様では、加えるべき水は脱イオン水である。
【００２３】
組成物は、次の添加剤、すなわち界面活性剤、キレート化剤、化学改質剤、染料、殺生物剤、及びその他の添加剤、のうちの１種以上を含むこともできる。代表的な補助添加剤の一部の例を挙げると、アセチレン列アルコールとそれらの誘導体、アセチレン列ジオール（非イオン性のアルコキシル化及び／又は自己乳化性アセチレン列ジオール界面活性剤）とそれらの誘導体、アルコール類、アミド類（ジメチルホルムアミド及びジメチルアセトアミドなどの非プロトン性溶媒を含めて）、及びキレート化剤、例えばβ−ジケトン、β−ケトイミン、カルボン酸や、リンゴ酸と酒石酸を基にしたエステルとジエステル及びそれらの誘導体など、である。
【００２４】
タンニン酸を腐蝕防止剤として使用することができる一部の典型的な組成物は、２００３年５月２３日出願の“Ｃｏｍｐｏｓｉｔｉｏｎ  Ｓｕｉｔａｂｌｅ  ｆｏｒ  Ｒｅｍｏｖｉｎｇ  Ｐｈｏｔｏｒｅｓｉｓｔ，  Ｐｈｏｔｏｒｅｓｉｓｔ  Ｂｙｐｒｏｄｕｃｔｓ  ａｎｄ  Ｅｔｃｈｉｎｇ  Ｒｅｓｉｄｕｅｓ”という発明の名称のＲｅｉｋｅｒらの米国特許出願第１０／４４３８６７号明細書に開示されており、その全体の開示が参照によりここに組み入れられる。
【００２５】
基材自体を攻撃することなく本発明の組成物がホトレジスト及び／又はポストエッチ残留物を除去する基材の例としては、金属基材、例えばアルミニウム／チタン／タングステン、そしてアルミニウム／シリコン、アルミニウム／シリコン／銅などや、例えば酸化シリコン、窒化シリコン、及びガリウム／ヒ素などの基材が挙げられる。
【００２６】
ホトレジスト及び／又はポストエッチ残留物を除去する方法は、基材上にホトレジストを塗布してホトレジスト層を提供すること、塗布したホトレジスト層をマスクパターンを通して露光しそして露光したホトレジスト層を通常のやり方で現像してホトレジストパターンを形成すること、既知の手段によりホトレジストパターンを通して基材を処理すること、随意に別の改質処理、例えばアッシング又はイオン注入などを行うこと、そして基材を例えば浸漬などのような適当な手段により本発明の組成物と接触させること、を含むことができる。
【実施例】
【００２７】
以下の非限定の例を、特定の態様を説明する目的で提示するが、それらは決してここにおける開示を限定するものではない。
【００２８】
表１に示す配合の典型的組成物１〜６を調製した。表１において、量は質量％で示されており、合計して１００質量％になる。
【００２９】
【表１】
2006152303.tif 000002
【００３０】
各典型的組成物を試験して、特に、当該典型的組成物に暴露したときの腐蝕を防ぐための防止剤としてのタンニン酸及び／又はその塩の能力を測定した。金属のエッチング速度をＣＤＥ  ＲｅｓＭａｐ  ２７３四点プローブを使用して測定した、各典型的組成物の５００ｍｌの量を、かき混ぜながらビーカーに入れ、そして特定の温度にするのが必要な場合には加熱した。試験する金属がチタンの場合には、最初にリン酸に浸漬するのが必要であった。ウエハの初期の厚さを、ＣＤＥ  ＲｅｓＭａｐ  ２７３四点プローブを使用して測定した。初期厚さを測定後、試験ウエハを７５℃の温度の典型的組成物中に浸漬した。試験ウエハはＣｕが４％のＡｌ／Ｃｕ合金であり、あるいはゼロ価チタンのチタンであった。規定の時間間隔で、試験ウエハを典型的組成物から取り出し、脱イオン水ですすぎ洗いし、そして窒素下で乾燥させた。各ウエハの厚さを四点プローブを用いて測定した。アルミニウムとチタンのÅ／ｍｉｎ（かっこ内はｎｍ／ｍｉｎ）で表したエッチング速度の結果を表２に示す。
【００３１】
【表２】
2006152303.tif 000003
【００３２】
表２の結果は、タンニン酸及び／又はその塩を含有する組成物、すなわち典型的組成物１〜４は、別の腐蝕防止剤を含有する又は腐蝕防止剤を含有しない同様の組成物と比べると、有意に向上した腐食防止性能を発現したことを示している。